МЕДИЦИНСКОЕ УСТРОЙСТВО ИЗ ПОЛИОЛЕФИНА

1. Способ получения элемента медицинского устройства, включающий стадии
(i) обеспечения заранее изготовленного изделия, имеющего определенную форму, и/или одного или нескольких слоев термопластичного полимера подложки;
(ii) обеспечения композиции покрытия, содержащей
(a) в качестве только полимерной составляющей один или несколько гидрофильных полимеров, и
(b) один или несколько низкомолекулярных остовов, имеющих множество фотоинициаторных фрагментов, ковалентно связанных с ним и/или ковалентно включенных в него,
где фотоинициаторные компоненты составляют 0,01-20 вес.% от общего количества гидрофильного полимера(ов) и одного или нескольких низкомолекулярных остовов;
(iii) экструзии, литья под давлением или нанесения покрытия спеканием порошка композиции покрытия стадии (ii) на заранее изготовленное изделие, имеющее определенную форму, и/или термопластичный полимер подложки стадии (i) так, чтобы обеспечить элемент медицинского устройства указанного заранее изготовленного изделия, имеющего определенную форму, и/или указанного полимера подложки, имеющего на себе слой указанной композиции покрытия, где, когда оба из указанного заранее изготовленного изделия, имеющего определенную форму, и указанного полимера подложки присутствуют, указанное заранее изготовленное изделие, имеющее определенную форму, имеет на себе слой указанного полимера подложки;
(iv) облучения композиции покрытия УФ или светом видимой области так, чтобы ковалентно сшить указанную композицию покрытия;
где заранее изготовленное изделие, имеющее определенную форму, и/или один или несколько из термопластичных полимеров подложки стадии (i) содержат полимер, выбранный из группы:
сополимер этилена - (мет)акриловой кислоты;
терполимер этилена - (мет)акриловой кислоты - сложного эфира акриловой кислоты;
иономер этилена - (мет)акриловой кислоты.
2. Способ по п.1, где гидрофильный полимер представляет собой поли(этиленоксид).
3. Способ по п.1, где остов выбран из полиэтиленгликолей, поли(стирол-со-малеиновый ангидрид)ов, алифатических полиэфируретанов, полиэфираминов и сложных полиэфиров.
4. Способ по п.1, где средневесовой молекулярный вес остова находится в диапазоне от 100 до 10000 Да (г/моль).
5. Способ по п.1, где композиция покрытия состоит из
20-99,99 вес.% одного или нескольких гидрофильных полимеров,
0-10 вес.% одного или нескольких пластификаторов,
0,01-80 вес.% одного или нескольких низкомолекулярных остовов и
0-5 вес.% других компонентов.
6. Способ по пп.1-5, где заранее изготовленное изделие, имеющее определенную форму, обеспечивают на стадии (i), и где стадия (iii) включает экструзию, литье под давлением или нанесение покрытия спеканием порошка композиции покрытия стадии (ii) на заранее изготовленное изделие, имеющее определенную форму, стадии (i) так, чтобы обеспечить элемент медицинского устройства из указанного заранее изготовленного изделия, имеющего определенную форму, имеющего на себе слой указанной композиции покрытия.
7. Способ по любому одному из пп.1-5, где термопластичный полимер подложки обеспечивают на стадии (i), и где стадия (iii) включает экструзию или литье под давлением композиции покрытия стадии (ii) вместе с термопластичным полимером подложки стадии (i) так, чтобы обеспечить элемент медицинского устройства из указанного термопластичного полимера подложки, имеющего на себе слой указанной композиции покрытия.
8. Способ по любому одному из пп.1-5, где заранее изготовленное изделие, имеющее определенную форму, и термопластичный полимер подложки обеспечивают на стадии (i), и где стадия (iii) включает экструзию, литье под давлением или нанесение покрытия спеканием порошка композиции покрытия стадии (ii) на заранее изготовленное изделие, имеющее определенную форму, вместе с термопластичным полимером подложки стадии (i) так, чтобы обеспечить элемент медицинского устройства из указанного заранее изготовленного изделия, имеющего определенную форму, и указанного термопластичного полимера подложки, причем указанное заранее изготовленное изделие, имеющее определенную форму, имеет на себе слой указанного термопластичного полимера подложки, и указанный термопластичный полимер подложки имеет на себе слой указанной композиции покрытия.
9. Способ по любому одному из пп.1-5, где элемент медицинского устройства содержит один слой термопластичного полимера подложки.
10. Способ по любому одному из п.7, где элемент медицинского устройства содержит один слой термопластичного полимера подложки.
11. Способ по любому одному из п.8, где элемент медицинского устройства содержит один слой термопластичного полимера подложки.
12. Способ по любому одному из пп.1-5, где элемент медицинского устройства содержит два слоя термопластичного полимера подложки.
13. Способ по любому одному из п.7, где элемент медицинского устройства содержит два слоя термопластичного полимера подложки.
14. Способ по любому одному из п.8, где элемент медицинского устройства содержит два слоя термопластичного полимера подложки.
15. Медицинское устройство, содержащее элемент медицинского устройства из термопластичного полимера подложки, имеющего на себе слой ковалентно сшитой композиции покрытия из (а) в качестве только полимерной составляющей(их), одного или нескольких гидрофильных полимеров и (b) одного или нескольких низкомолекулярных остовов, имеющих множество остатков фотоинициаторных фрагментов, где остатки фотоинициаторных компонентов составляют 0,01-20% вес. от общего количества одного или нескольких гидрофильных полимеров и одного или нескольких низкомолекулярных остовов; где указанная композиция покрытия совместно экструдируется или отливается под давлением с указанным термопластичным полимером подложки; и где ковалентное сшивание композиции покрытия является результатом присутствия одного или нескольких фотоинициаторов в композиции покрытия, причем указанные фотоинициаторные фрагменты являются ковалентно связанными с низкомолекулярным остовом и/или являются ковалентно включенными в скелет низкомолекулярного остова, и композиция покрытия подвергается воздействию УФ или света видимой области; где термопластичный полимер подложки содержит полимер, выбранный из группы:
сополимер этилена - (мет)акриловой кислоты;
терполимер этилена - (мет)акриловой кислоты - сложного эфира акриловой кислоты;
иономер этилена - (мет)акриловой кислоты.
16. Медицинское устройство, содержащее элемент медицинского устройства из заранее изготовленного изделия, имеющего определенную форму, имеющего на себе слой ковалентно сшитой композиции покрытия из (а) в качестве только полимерной составляющей(их), одного или нескольких гидрофильных полимеров и (b) одного или нескольких низкомолекулярных остовов, имеющих множество остатков фотоинициаторных фрагментов, где остатки фотоинициаторных фрагментов составляют 0,01-20 вес.% от общего количества одного или нескольких гидрофильных полимеров и одного или нескольких низкомолекулярных остовов; где указанная композиция покрытия экструдируется или отливается под давлением с указанным заранее изготовленным изделием, имеющим определенную форму; и где ковалентное сшивание композиции покрытия является результатом одного или нескольких фотоинициаторов в композиции покрытия, причем указанные фотоинициаторные фрагменты являются ковалентно связанными с низкомолекулярным остовом и/или являются ковалентно включенными в скелет низкомолекулярного остова, и композиция покрытия подвергается воздействию УФ или света видимой области; где заранее изготовленное изделие, имеющее определенную форму, содержит полимер, выбранный из группы:
сополимер этилена - (мет)акриловой кислоты;
терполимер этилена - (мет)акриловой кислоты - сложного эфира акриловой кислоты;
иономер этилена - (мет)акриловой кислоты.
17. Медицинское устройство, содержащее элемент медицинского устройства из заранее изготовленного изделия, имеющего определенную форму, имеющего на себе слой термопластичного полимера подложки, где указанный термопластичный полимер подложки имеет на себе слой ковалентно сшитой композиции покрытия из (а) в качестве только полимерной составляющей(их), одного или нескольких гидрофильных полимеров и (b) одного или нескольких низкомолекулярных остовов, имеющих множество остатков фотоинициаторных фрагментов, где остатки фотоинициаторных фрагментов составляют 0,01-20 вес.% от общего количества одного или нескольких гидрофильных полимеров и одного или нескольких низкомолекулярных остовов; где указанная композиция покрытия совместно экструдируется или отливается под давлением с указанным заранее изготовленным изделием, имеющим определенную форму, и указанным термопластичным полимером подложки; и где ковалентное сшивание композиции покрытия является результатом присутствия одного или нескольких фотоинициаторов в композиции покрытия, причем указанные фотоинициаторные фрагменты являются ковалентно связанными с низкомолекулярным остовом и/или являются ковалентно включенными в скелет низкомолекулярного остова, и композиция покрытия подвергается воздействию УФ или света видимой области; где заранее изготовленное изделие, имеющее определенную форму, и/или термопластичный полимер подложки содержит полимер, выбранный из группы:
сополимер этилена - (мет)акриловой кислоты;
терполимер этилена - (мет)акриловой кислоты - сложного эфира акриловой кислоты;
иономер этилена - (мет)акриловой кислоты.